ПРОИЗВОДСТВО ЖЕСТКИХ ПЕНОПОЛИУРЕТАНОВ И ИХ ПРИМЕНЕНИЕ

1. Способ производства жесткого пенополиуретана, включающий
A) приготовление реакционной смеси, содержащей, по меньшей мере:
1) смесь полиолов, содержащую
a) от 7 до менее чем 20 мас.% сложного полиэфира, имеющего номинальное количество функциональных групп, составляющее, по меньшей мере, от 2,5 до 4, и гидроксильное число от 200 до 500 мг КОН/г;
b) от 10 до 50 мас.% полиола с номинальным количеством гидроксильных групп от 3 до 6 и гидроксильным числом от 250 до 600 мг КОН/г типа:
i) инициированный ароматическим амином полиол;
ii) инициированный циклоалифатическим амином полиол;
iii) сочетание i) и ii);
c) от 25 до 60 мас.% простого полиэфирного полиола, имеющего номинальное количество гидроксильных групп от 6 до 8 и гидроксильное число от 300 до 700 мг КОН/г,
2) по меньшей мере, один физический пенообразователь на основе углеводорода, фторуглеводорода, хлорфторуглеводорода, фторуглерода, простого диалкилового эфира или фторзамещенного простого диалкилового эфира; и
3) по меньшей мере, один полиизоцианат; и
В) внесение реакционной смеси в условия, в которых реакционная смесь расширяется и затвердевает с образованием жесткого пенополиуретана.
2. Способ по п.1, в котором пенообразователь представляет собой углеводород.
3. Способ по п.1, в котором реакционная смесь содержит воду в количестве от 1,2 до 2,5 мас.% компонента полиола.
4. Способ по п.3, в котором ароматический инициатор представляет собой ароматическую поликарбоновую кислоту, ароматическую гидроксикарбоновую кислоту, ароматическую аминокарбоновую кислоту, ароматический моно- или полиамин или их сочетание.
5. Способ по п.4, в котором ароматический инициатор выбран из группы, состоящей из 1,2-, 1,3- и 1,4-фенилендиамина; 2,3-, 2,4-, 3,4- и 2,6-толуолдиамина; 4,4'-, 2,4'- и 2,2'-диаминодифенилметана; полифенилполиметиленполиамина; и смесей двух или более полиаминов.
6. Способ по п.5, в котором ароматический инициатор представляет собой 2,3-, 2,4-, 3,4- 2,6-толуолдиамин или их сочетание.
7. Способ по п.6, в котором ароматический инициатор содержит 85% или более орто-изомеров.
8. Способ по любому из пп.4-6, в котором ароматические простые эфиры получают анионным полиприсоединением, по меньшей мере, одного алкиленоксида к ароматическому инициатору.
9. Способ по п.1, в котором сложный полиэфир получают из бифункциональных, трифункциональных и/или тетрафункциональных линейных, разветвленных или циклических спиртов, имеющих от 3 до 9 атомов углерода, и полифункциональной кислоты или ангидрида, имеющих от 3 до 12 атомов углерода.
10. Способ по п.9, в котором спирт представляет собой пропандиол, бутандиол, пентандиол, диэтиленгликоль, полиэтиленгликоль, гександиол, 2,2-диметил-1,3-пропандиол, циклогександиол, циклогександиметанол, глицерин, триметилолпропан или их сочетание.
11. Способ по п.10, в котором спирт представляет собой сочетание глицерина и диэтиленгликоля.
12. Способ по п.9, в котором полифункциональная кислота или ангидрид представляет собой фталевую кислоту, фталевый ангидрид, изофталевую кислоту, терефталевую кислоту, гексагидрофталевую кислоту, тетрахлорфталевый ангидрид, гексагидрофталевый ангидрид, пиромеллитовый ангидрид, янтарную кислоту, азелаиновую кислоту, адипиновую кислоту, 1,4-циклогександикарбоновую кислоту, лимонную кислоту, тримеллитовую ангидрид или их сочетание.
13. Способ по п.12, в котором ангидрид или кислота представляет собой фталевый ангидрид, фталевую кислоту, терефталевую кислоту, терефталевый ангидрид или их сочетание.
14. Способ по любому из пп.9-13, в котором сложный полиэфир имеет номинальное количество функциональных групп от 2,5 до 3,0.
15. Способ по п.1, в котором инициатор компонента полиола с) представляет собой сорбит.
16. Способ по п.1, в котором изоцианатный индекс составляет от 90 до 180.
17. Способ по п.15, в котором реакционная смесь содержит от 10 до 30 мас.%, по меньшей мере, одного полиола d), где полиол d) имеет номинальное количество функциональных групп от 2 до 3 и гидроксильное число от 80 до 200.
18. Способ по п.1, в котором теплопроводность составляет менее чем 20 мВт/м·К при измерении при 10°С согласно стандарту ISO 12939-01/DIN 52612.
19. Способ по п.18, в котором теплопроводность составляет менее чем 19 мВт/м·К при 10°С согласно стандарту ISO 12939-01/DIN 52612.
20. Способ по п.8, в котором сложноэфирный полиол включает, по меньшей мере, 10 мас.% композиции полиолов.